(57)【要約】【課題】本発明は、製造業用に適したフレキソグラフ印刷プレート用等に改良されたスリップフィルム組成物等を提供する。【解決手段】本発明の改良されたスリップフィルム組成物は、１つ又はそれ以上の溶剤、１つ又はそれ以上の重合体バインダー、層状シリケート化合物、そして選択的に界面活性剤から構成される。そして、スリップフィルム組成物中の充填剤として層状シリケート化合物を使用することによって、改良された剥離性と、改良された画像形成性を有しているスリップフィルム化合物である。したがって、本発明のスリップフィルムは、溶剤現像又は熱的現像されてなるフレキソグラフ印刷プレートに使うことができる。【選択図】  図１
2008512720.tif 000002
【特許請求の範囲】
【請求項１】
感光性印刷プレートの製造に使用されるスリップフィルム組成物であって、当該スリップフィルム組成物が、下記配合物（ａ）〜（ｃ）を含むことを特徴とするスリップフィルム組成物。
（ａ）一つまたはそれ以上の重合体バインダー
（ｂ）層状シリケート化合物
（ｃ）任意成分としての、界面活性剤
【請求項２】
前記一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１に記載のスリップフィルム組成物。
【請求項３】
前記一つまたはそれ以上の重合体バインダーが、ポリアミド、セルロース系ポリマ、およびこれらの組み合わせからなる群から選択される少なくとも一つであることを特徴とする請求項２に記載のスリップフィルム組成物。
【請求項４】
前記一つまたはそれ以上の重合体バインダーの濃度を、前記スリップフィルム組成物から溶剤を除去した後の固形分の合計量に対して、約９０〜９７重量％の範囲内の値とすることを特徴とする請求項２に記載のスリップフィルム組成物。
【請求項５】
前記スリップフィルム組成物が、さらに紫外線吸収剤を含むことを特徴とする請求項１に記載のスリップフィルム組成物。
【請求項６】
前記層状シリケート化合物が、パイロシリケート、マイカ状鉱物、混合層状イライト化合物／スメクタイト鉱物、およびこれらの組み合わせからなる群から選択される少なくとも一つであることを特徴とする請求項１に記載のスリップフィルム組成物。
【請求項７】
前記層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項１に記載のスリップフィルム組成物。
【請求項８】
前記層状シリケート化合物が、天然モントモリロナイト、または有機改良剤を含むモントモリロナイトであることを特徴とする請求項７に記載のスリップフィルム組成物。
【請求項９】
前記層状シリケート化合物の濃度を、前記スリップフィルム組成物の固形分の合計量に対して、約２〜８重量％の範囲内の値とすることを特徴とする請求項１に記載のスリップフィルム組成物。
【請求項１０】
前記界面活性剤を含むとともに、当該界面活性剤が、エトキシル化ノニルフェノール界面活性剤であることを特徴とする請求項１に記載のスリップフィルム組成物。
【請求項１１】
前記界面活性剤を含むとともに、当該界面活性剤の濃度を、前記スリップフィルム組成物の固形分の合計量に対して、約０．５〜１．０重量％の範囲内の値とすることを特徴とする請求項１０に記載のスリップフィルム組成物。
【請求項１２】
感光性印刷プレートであって、下記構成（ａ）〜（ｄ）を含むことを特徴とする感光性印刷プレート。
（ａ）支持部材
（ｂ）前記支持部材上に形成された、一層またはそれ以上の光硬化性材料含有層
（ｃ）前記一層またはそれ以上の光硬化性材料含有層の上に配置されたスリップフィルム層であって、以下の配合物（ｉ）〜（ｉｉｉ）を含むスリップフィルム層
（ｉ）一つまたはそれ以上の重合体バインダー
（ｉｉ）層状シリケート化合物
（ｉｉｉ）任意成分としての、界面活性剤
（ｄ）任意成分としての、除去可能なカバーシート
【請求項１３】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１２に記載の感光性印刷プレート。
【請求項１４】
前記スリップフィルム層における一つまたはそれ以上の重合体バインダーが、ポリアミド、セルロース系ポリマ、およびこれらの組み合わせからなる群から選択される少なくとも一つであることを特徴とする請求項１３に記載の感光性印刷プレート。
【請求項１５】
前記スリップフィルム層における一つまたはそれ以上の重合体バインダーの濃度を、前記スリップフィルム組成物から溶剤を除去した後の固形分の合計量に対して、約９０〜９７重量％の範囲内の値とすることを特徴とする請求項１３に記載の感光性印刷プレート。
【請求項１６】
前記スリップフィルム層が、さらに紫外線吸収剤を含むことを特徴とする請求項１２に記載の感光性印刷プレート。
【請求項１７】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項１２に記載の感光性印刷プレート。
【請求項１８】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクナイト、ステベンサイト、スビンフォルダイト、バーミキュライト、およびこれらの組み合わせからなる群から選択される少なくとも一つであることを特徴とする請求項１７に記載の感光性印刷プレート。
【請求項１９】
前記スリップフィルム層における層状シリケート化合物が、天然モントモリロナイト、または有機改良剤を含むモントモリロナイトであることを特徴とする請求項１８に記載の感光性印刷プレート。
【請求項２０】
前記スリップフィルム層における層状シリケート化合物の濃度を、前記スリップフィルム組成物の固形分の合計量に対して、約１〜１０重量％の範囲内の値とすることを特徴とする請求項１８に記載の感光性印刷プレート。
【請求項２１】
前記スリップフィルム層における層状シリケート化合物の濃度を、前記スリップフィルム組成物の固形分の合計量に対して、約２〜８重量％の範囲内の値とすることを特徴とする請求項２０に記載の感光性印刷プレート。
【請求項２２】
前記スリップフィルム組成物が、界面活性剤を含むとともに、当該界面活性剤が、エトキシル化ノニルフェノール界面活性剤であることを特徴とする請求項１２に記載の感光性印刷プレート。
【請求項２３】
前記スリップフィルム組成物が、界面活性剤を含むとともに、当該界面活性剤の濃度を、前記スリップフィルム組成物の固形分の合計量に対して、約０．５〜１．０重量％の範囲内の値とすることを特徴とする請求項２２に記載の感光性印刷プレート。
【請求項２４】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｃ）を含むスリップフィルム層
（ａ）一つまたはそれ以上の重合体バインダー
（ｂ）層状シリケート化合物
（ｃ）任意成分としての、界面活性剤
ｂ）感光性印刷要素のスリップフィルム層の上に、ネガ型アートワークを配置する工程
ｃ）ネガ型アートワークを介して、感光性印刷要素を露光し、光硬化性材料の一層またはそれ以上の層の部分を露光することにより、架橋反応を生じさせる化学線照射を実施して、硬化させる工程
ｄ）感光性印刷要素を現像し、光硬化性材料の未硬化部分を除去して、レリーフ画像を印刷プレート上に形成する工程
【請求項２５】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項２４に記載のレリーフ画像印刷プレートの製造方法。
【請求項２６】
前記スリップフィルム層における一つまたはそれ以上の重合体バインダーが、ポリアミド、セルロース系ポリマ、およびこれらの組み合わせからなる群から選択される少なくとも一つであることを特徴とする請求項２５に記載のレリーフ画像印刷プレートの製造方法。
【請求項２７】
前記スリップフィルム層における一つまたはそれ以上の重合体バインダーの濃度を、前記スリップフィルム組成物から溶剤を除去した後の固形分の合計量に対して、約９０〜９７重量％の範囲内の値とすることを特徴とする請求項２６に記載のレリーフ画像印刷プレートの製造方法。
【請求項２８】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項２４に記載のレリーフ画像印刷プレートの製造方法。
【請求項２９】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項２８に記載のレリーフ画像印刷プレートの製造方法。
【請求項３０】
前記スリップフィルム層における層状シリケート化合物が、天然モントモリロナイト、または有機改良剤を含むモントモリロナイトであることを特徴とする請求項２９に記載のレリーフ画像印刷プレートの製造方法。
【請求項３１】
前記スリップフィルム層における層状シリケート化合物の濃度を、前記スリップフィルム組成物の固形分の合計量に対して、約１〜１０重量％の範囲内の値とすることを特徴とする請求項２９に記載のレリーフ画像印刷プレートの製造方法。
【請求項３２】
前記スリップフィルム層における層状シリケート化合物の濃度を、前記スリップフィルム組成物の固形分の合計量に対して、約２〜８重量％の範囲内の値とすることを特徴とする請求項３１に記載のレリーフ画像印刷プレートの製造方法。
【請求項３３】
前記スリップフィルム組成物が、界面活性剤を含むとともに、当該界面活性剤が、エトキシル化ノニルフェノール界面活性剤であることを特徴とする請求項２４に記載のレリーフ画像印刷プレートの製造方法。
【請求項３４】
前記スリップフィルム組成物が、界面活性剤を含むとともに、当該界面活性剤の濃度を、前記スリップフィルム組成物の固形分の合計量に対して、約０．５〜１．０重量％の範囲内の値とすることを特徴とする請求項３３に記載のレリーフ画像印刷プレートの製造方法。
【請求項３５】
前記感光性印刷要素を溶剤または水によって、洗浄することによって、現像することを特徴とする請求項２４に記載のレリーフ画像印刷プレートの製造方法。
【請求項３６】
前記感光性印刷要素を加熱し、当該加熱された感光性印刷要素を、レリーフ画像を現すために、溶解した、または軟化した未硬化の光硬化性材料を除去するための材料と接触させることによって、現像することを特徴とする請求項２４に記載のレリーフ画像印刷プレートの製造方法。
【請求項３７】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｃ）を含むスリップフィルム層
（ａ）一つまたはそれ以上の重合体バインダー
（ｂ）層状シリケート化合物
（ｃ）紫外線吸収材料
（ｄ）任意成分としての、界面活性剤
ｂ）レーザーを用いて、スリップフィルム層の一部分を選択的に除去する工程
ｃ）感光性印刷要素に対して、化学線露光を実施する工程
ｄ）感光性印刷要素を現像し、光硬化性材料の未硬化部分を除去する工程
【請求項３８】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項３７に記載のレリーフ画像印刷プレートの製造方法。
【請求項３９】
前記スリップフィルム層における一つまたはそれ以上の重合体バインダーが、ポリアミド、セルロース系ポリマ、およびこれらの組み合わせからなる群から選択される少なくとも一つであることを特徴とする請求３７に記載のレリーフ画像印刷プレートの製造方法。
【請求項４０】
前記スリップフィルム層における一つまたはそれ以上の重合体バインダーの濃度を、前記スリップフィルム組成物から溶剤を除去した後の固形分の合計量に対して、約９０〜９７重量％の範囲内の値とすることを特徴とする請求項３７に記載のレリーフ画像印刷プレートの製造方法。
【請求項４１】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項３７に記載のレリーフ画像印刷プレートの製造方法。
【請求項４２】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項３７に記載のレリーフ画像印刷プレートの製造方法。
【請求項４３】
前記スリップフィルム層における層状シリケート化合物が、天然モントモリロナイト、または有機改良剤を含むモントモリロナイトであることを特徴とする請求項３７に記載のレリーフ画像印刷プレートの製造方法。
【請求項４４】
前記スリップフィルム層における層状シリケート化合物の濃度を、前記スリップフィルム組成物の固形分の合計量に対して、約１〜１０重量％の範囲内の値とすることを特徴とする請求項３７に記載のレリーフ画像印刷プレートの製造方法。
【請求項４５】
前記紫外線吸収剤が、カーボンブラックであることを特徴とする請求項３７に記載のレリーフ画像印刷プレートの製造方法。
【発明の詳細な説明】
【技術分野】
【０００１】
本発明は、ナノクレイとして層状シリケート化合物を含むスリップフィルム組成物に関し、特に、フレキソグラフ印刷要素であるスリップフィルム層の剥離特性及び／又は熱プロセス特性が改良されたスリップフィルム組成物、感光性印刷プレート、およびレリーフ画像印刷プレートの製造方法に関する。
【背景技術】
【０００２】
フレキソグラフ印刷は、新聞印刷や、装飾的または機能的な、商品の包装印刷において、幅広く使用されている。そして、従来、感光性印刷プレートが、迅速さ、処理コストの安さ、そして印刷物の長期印刷時間という要求に応えることができるために開発されてきた。
【０００３】
感光性印刷要素は、通常、支持層と、一つまたはそれ以上の感光性層と、スリップフィルム剥離層と、保護用カバーシートと、から構成されている。ここで、保護用カバーシートは、熱可塑性樹脂、すなわち、使用準備が整うまで、光重合板もしくは光硬化性要素を損傷しないように保護できるように、プラスチックまたは他の除去可能な物質から構成されている。また、スリップフィルムは、保護用カバーシートと感光性層の間に配置され、光重合板を汚れから保護したり、取り扱い性を向上させたり、及び／又はインク受容層として働くために設けられている。
【０００４】
また、感光性樹脂組成物は、支持層の上に形成されて、後に印刷要素となる。かかる感光性樹脂組成物は、さまざまな方法により基板の上に形成することができる。例えば、押出成形、ローラー塗装、加熱プロセス、溶剤一体成形、そのたぐいによってである。かかる形成技術としては、当業者が容易に理解できるものであれば採用することが可能である。
【０００５】
また、好ましい画像が、感光性樹脂組成物を部分的に、化学線照射（光化学線照射またはアクチニック(actinic)放射と称する場合がある。）し、かつ、選択露光させることによって、印刷プレートの上に形成される。この方法は関連する三つの関連方法の一つで、伝統的に打ち立てられた方法である。最初の関連方法は、透明領域と、実質的に不透明領域を有する写真用ネガが、化学線照射の際の、画像印刷プレート要素への透過を選択的に阻害するために使われる方法である。二番目の関連方法は、光重合性樹脂層が、化学線照射に対する、レーザー除去に対しても所定感度を有する、実質的な不透過層で表面を覆われている方法である。この場合、レーザーはネガ型を構成するための化学線照射の不透過層を除去するために使われる。印刷要素は、ネガを通して光が進行し、露光される。三番目の関連方法は、照射された化学線が、フォトポリマを選択的に露光させるために使用される方法である。これらの関連方法のいずれでも、フォトポリマが化学線照射によって露光し、それによってフォトポリマ部分を硬化させることが可能であるという基準のもとで、満足するような結果をもたらしてくれる。また、露光されず、硬化しなかった樹脂部分は、その後、現像除去される。
【０００６】
また、支持シート、すなわちバッキング層は、紙やセルロースフィルム、プラスチック、または金属といった、適当な透明性物質あるいは不透明性物質から構成することができる。望ましくは、スチール、銅、アルミニウム薄板、板、箔、もしくは紙が好ましい。さらには、ポリエステル、ポリスチレン、ポリオレフィン、ポリアミド等の合成樹脂材料から作られた薄板が好ましい。
【０００７】
また、感光性層は、公知であるフォトポリマ、モノマー、開始剤、反応性希釈剤もしくは非反応性希釈剤、充填剤、染料を含み得る。「フォトキュアブル（光硬化性）」という言葉は、物質の露光されていない部分が選択的に分離され、露光（硬化）した部分が取り除かれて、硬化した物質で三次元的もしくは浮き出た模様を形成し得るという結果とともに、化学線照射に対する応答として、重合反応、架橋反応、その他硬化反応または固化反応を受けるような固体組成を示している。望ましい光硬化性材料は、エラストマー系化合物、少なくともひとつのエチレン基を末端に持つエチレン系不飽和化合物、そして光開始剤のことをいう。例えば、光硬化性材料は、ゴス氏らの出願によるヨーロッパ特許番号０  ４５６  ３３６  Ａ２とヨーロッパ出願番号０  ６４０  ８７８  Ａ１、ベリアー氏らの出願による英国特許番号１３６６７６９、米国特許番号５２２３３７５、マックラハン氏の出願による米国特許番号３８６７１５３、アレン氏の出願による米国特許番号４２６４７０５、チェン氏らの出願による米国特許番号４３２３６３６、４３２３６３７、４３６９２４６、４４２３１３５すべて、ホルデン氏らの出願による米国特許番号３２６５７６５、ヘインツ氏らの出願による米国特許番号４３２０１８８、グルエッツナヒエル氏らの出願による米国特許番号４４２７７５９、ミン氏の出願による米国特許番号４６２２０８８、ボーム氏らの出願による米国特許番号５１３５８２７の中で公開されている。これらの特許内容は、この明細書のなかに参考内容としてそのまま組み込むことができる。例えば、仮に、二層目の光硬化性層が使われているとすれば、言い換えれば保護膜であるが、それは主として一層目上に配置され、化学物質と類似のものである。
【０００８】
感光性材料は、通常、化学線作用を持つ波長領域で架橋反応し（硬化反応）、そして硬化する。本明細書では、化学線照射(actinic照射)とは、露光した一部において化学的変質を起こすことが可能な放射線のことをいう。例えば、化学線照射は、特に紫外線波長領域内での増幅光（例えばレーザー）と非増幅光を含む。望ましくは化学線作用を持つ波長領域が約２５０ｎｍ〜４５０ｎｍの範囲内の値がよく、より望ましく波長領域が約３００ｎｍ〜４００ｎｍの範囲内の値がよく、さらに望ましくは波長領域が約３２０ｎｍ〜３８０ｎｍの範囲内の値であることが好ましい。適切な化学線照射源のひとつは紫外線ランプであるが、その他の光線源は、一般的にこの技術分野で当業者に公知なものである。
【０００９】
また、スリップフィルムは、薄いシートであり、ほこりから感光性層を守るとともにその処理の容易さを増加させる。確立したプレート製造工程で、スリップフィルムは十分に紫外線を透過するものである。この工程において、印刷装置が印刷プレートの白紙箇所の保護シートを剥がし、スリップフィルムの表面にネガ部を配置する。それからプレートとネガ部は、ネガ部を通して紫外線によって流入露光（flood-exposure）される。その結果、露光領域は硬化し、もしくは固化して、そして露光されていない領域は、印刷プレート上にレリーフ画像を創造するために取り除かれる（処理される）。スリップフィルムは主に、感光性層に内在するフォトポリマと、相互性のあるポリマ樹脂と、より構成されていて、現像段階の間に簡単に除去可能である。ポリマ樹脂としては、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも１つであってもよい。
【００１０】
また、感光性印刷要素において、スリップフィルム層を用いることはしばしば好ましいと言える。なぜならば、感光性化合物の表面は粘着性を有する傾向にあり、原型のフィルムがそれについて適用された時、化合物表面と原型のフィルムの間に泡が形成されてしまうからである。そうして、感光性印刷要素が化学線照射に対して露光させられた時、光の照射と感光性層の硬化を妨げる不規則な光の反射が発生してしまう可能性がある。したがって、レリーフ画像の外観性が低下し、感光層に適用された原型フィルムは再使用することが難しくなる。感光層に対してスリップフィルムを張り付けることによって、光重合性樹脂化合物表面に対する原型フィルムの粘着が緩和され、原型フィルムを再使用することできる。
【００１１】
また、デジタル印刷製造プロセスにおいて、レーザーは電子データファイルの中に記憶された画像によって誘導され、典型的には改良されたスリップフィルムであるが、デジタル（レーザー除去可能）マスキング層に内部的にネガを作るために使用される。レーザー除去可能層の一部は、選択された波長とレーザー出力で、レーザー放射に対してのマスキング層を露光することによって除去されるのであって、レーザー除去可能層は、この技術分野において知られるいくつかの光剥離マスキング層でもよい。そのようなレーザー除去可能層の例は、例えば、ヤング氏らの出願による米国
特許番号５９２５５００、そしてファン氏の出願による米国特許番号５２６２２７５と６２３８８３７の中で開示され、これらの特許内容はこの明細書のなかに参考内容としてそのまま組み込むことができる。レーザー除去可能層は、典型的に放射線吸収化合物と、結合剤と、から成る。放射線吸収化合物はレーザーの波長に対して感度よく選択され、典型的に暗い無機色素、カーボンブラック、黒鉛から選択される。
【００１２】
画像形成後、感光性印刷要素は、マスキング層と感光性印刷要素の表面にレリーフ画像を形成するための光硬化性材料含有層で、重合されなかった部分を除去するように現像される。代表的な現像の方法は、様々な溶媒もしくは水で洗浄する工程を含み、しばしばブラシをかけることを含む。他の現像方法は、エアーナイフ、もしくは吸い取り紙（ブロッター）を追加物として、熱を使用することを含む。
【００１３】
洗浄工程は、ブラシをかけること、吹き付けること、浸すことを含めた様々な過程によって仕上げられる。結果的に表面は画像を印刷されたものとして複写できるレリーフ模様を有する。そして、印刷要素が出版物や印刷物に載る。
【００１４】
加熱または熱現像において、フォトポリマ組成物には、熱を加えた時の画像の形成を考慮に入れると、硬化ポリマと未硬化ポリマ間の溶融温度において根本的な違いがある。熱的現像が可能である光硬化性化合物が、例えば、２００３年１月２９日に出願された米国出願番号１０／３５３４４６に記述されている。これらの公開内容はこの明細書のなかに参考内容としてそのまま組み込むことができる。他の適した化合物は、この技術分野で当業者に知られている。溶融温度の違いを持っていると、未硬化フォトポリマは選択的に除去され、その結果、所定画像が形成される。任意の温度で、硬化フォトポリマが硬く原型を保った状態である一方で、未硬化フォトポリマ（例えば、化学線照射に触れないフォトポリマの一部分）は溶解状態、もしくは十分に軟化した状態になる。そして、未硬化フォトポリマは、吸収する手段、もしくは軟化または溶解した未硬化フォトポリマ（例えば、「汚れ」）を取り除く別の手段と共に、加熱された印刷要素を接触させることによって溶解、もしくは取り除かれ得る。
【００１５】
このように各種スリップフィルム組成物が、従来技術に開示されているものの、この技術における印刷プレートの、様々な処理特性を改良するためのフレキソグラフ印刷による印刷プレートを使った製品において、スリップフィルムをさらに改良する必要性が残っている。
【００１６】
そして、発明者らは、驚いたことに、充填剤として層状になったシリケート化合物、さらに望ましくはモントモリロナイト粘土をスリップフィルム組成物に添加すると、従来技術のスリップフィルム組成物と比べて、改良されたネガ型アートワークの剥離特性と、改良された熱プロセス特性を有するスリップフィルム組成物が得られることを見出した。
【００１７】
一方、ウメダ氏の出願による米国特許番号５０３９５９２によれば、この明細書のなかにそのまま参考内容として組み込むことができる特許内容では、染料、とりわけ相対的に感光性層の上部における、支持部材からの投射光や反射光の量を調整する光退色染料を含み、印刷プレートの光遮断領域でより上質な画像を提供するスリップフィルム組成物を説明している。しかしながら、ウメダ氏の特許公報では、スリップフィルムの剥離特性か、スリップフィルムの熱プロセス特性のどちらかを説明していない。
【００１８】
また、ヴァンゾーレン氏出願による米国特許番号５５０６０８６によれば、この明細書のなかにそのまま参考内容として組み込むことができる特許内容では、赤外線感光性層へのレーザー放射の結果、生じてくる残骸（ｄｅｂｒｉｓ）を捕捉するのに役立つ１つまたはそれ以上の層を備えた物質捕捉シートを説明している。かかる物質捕捉シート上の単層または複層は、任意的に赤外線感光性層と、物質捕捉シートとの間に、分離溝を形成するためのつや消し剤を含んでいてもよい。
【００１９】
また、カイロ氏ら出願による米国特許番号６４１０６３５によれば、この明細書にそのまま参考内容として組み込むことができる特許内容では、典型的に外観性、表面耐性、そしてレオロジー特性を高めるための、剥離シリケート化合物（例えば、モントモリロナイト粘土）より構成される組成物を説明している。カイロ氏らは、その組成物は特に色彩−明瞭混合塗装における、色彩塗装及び／又は明瞭塗装として役立つと主張している。
【００２０】
しかしながら、カイロ氏らは、その組成物は、フレキソグラフ印刷プレートのためのスリップフィルム組成物として、使用に適しているとは主張していない。
【発明の開示】
【発明が解決しようとする課題】
【００２１】
本発明の発明者らは、驚くべきことに、スリップフィルム組成物に、充填剤として、層状シリケート化合物を添加することによって、ネガ型アートワークに対する剥離特性が改良されるとともに、熱プロセス特性が改良されたスリップフィルムが得られることを見出した。すなわち、層状シリケート化合物であるナノクレイは、重合体バインダー（重合樹脂）を含んで構成されたスリップフィルム中で用いられると、感光性層と、フォトグラフィック用ネガとの間のバリア層として、スリップ特性を向上させることを見出した。
【００２２】
さらに、本発明の改良したスリップフィルム組成物についても、熱的現像システムにおいて使われる時、改良した熱プロセス特性を提供することを見出した。すなわち、スリップフィルム組成物に、有効な充填剤と一緒に層状シリケート化合物を加えることによって、改良したスリップフィルム層を提供することができる。このようにして、重合体バインダーであるポリマ樹脂によって形成されたフィルムの凝集力が変化させられる。また、表面に極小の割れ目を形成する能力、つまり感光性層からスリップフィルムを適切に剥離可能にする能力が高められ、感光性樹脂が適切に熱処理されることが可能になる。熱プロセスを実施する間、もしも層状シリケート化合物がスリップフィルム層に使われないならば、重合体バインダーは、強力すぎて感光性層がスリップフィルムと剥がれなくなってしまうか、それ自身くっついて破れてしまうかのどちらかであるような接着力を伴った、硬化した感光性層の表面上で、熱溶解接着剤のような役割を果たすことになる。
【００２３】
また、本発明の改良されたスリップフィルムの別の利点は、それが従来技術の感光性印刷プレートと比較して、印刷プレートの向上した画像を提供できるということである。
【課題を解決するための手段】
【００２４】
本発明は、感光性印刷プレートを製造するためのスリップフィルム組成物であって、当該スリップフィルム組成物が、下記配合物（ａ）〜（ｂ）又は配合物（ａ）〜（ｃ）を含むことを特徴とするスリップフィルム組成物である。
（ａ）一つまたはそれ以上の重合体バインダー
（ｂ）層状シリケート化合物
（ｃ）任意成分としての、界面活性剤
【００２５】
また、本発明は、下記工程ａ）〜ｄ）を含むことを特徴とするレリーフ画像印刷プレートの製造方法である。
ａ）下記構成を含む感光性印刷要素を準備する工程
（ｉ）支持部材
（ｉｉ）支持部材上に形成された、一層またはそれ以上の光硬化性材料含有層
（ｉｉｉ）一層またはそれ以上の光硬化性材料含有層の上に配置されたスリップフィルム層であって、以下の配合物（ａ）〜（ｂ）又は配合物（ａ）〜（ｃ）を含むスリップフィルム層
（ａ）一つまたはそれ以上の重合体バインダー
（ｂ）層状シリケート化合物
（ｃ）任意成分としての、界面活性剤
ｂ）感光性印刷要素のスリップフィルム層の上に、ネガ型アートワークのような画像形成用マスクを配置する工程
ｃ）画像形成用マスクを介して、感光性印刷要素を露光し、光硬化性材料の一層またはそれ以上の層の部分を露光することにより、架橋反応を生じさせる化学線照射を実施して、硬化させる工程
ｄ）感光性印刷要素を現像し、光硬化性材料の未硬化部分を除去して、レリーフ画像を印刷プレート上に形成する工程
【発明を実施するための最良の形態】
【００２６】
すなわち、本発明の改良されたスリップフィルム組成物は、典型的に下記配合物１）〜２）から構成され、より好ましくは、下記配合物１）〜３）から構成される。
１）一つまたはそれ以上の重合体バインダー
２）層状シリケート化合物
３）任意成分としての、界面活性剤
【００２７】
本発明のスリップフィルム組成物中に、水及び／又はポリビニルアルコールを含む各種溶剤を使用することが可能である。その他の適した溶剤は、この技術分野の当業者において、知られている材料である。初め、溶剤は典型的にスリップフィルムの合計量に対して、約９０〜９５重量％の範囲内の値の濃度でスリップフィルム組成物の中に含まれている。そして、スリップフィルム組成物は光重合性樹脂層上に表面処理され、溶剤のほとんど、もしくはすべてを蒸発させることによって乾燥させられる。他の態様として、無溶剤スリップフィルム組成物を光重合性樹脂層上に直接押し出す方法も可能である。
【００２８】
また、本発明のスリップフィルム組成物中に、一つまたはそれ以上の重合体バインダーを含むことが可能である。例えば、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とするスリップフィルム組成物であり、望ましくは重合体バインダーがポリアミドとヒドロキシプロピルセルロースのようなセルロース系ポリマを含むことが好ましい。もし使われているとすれば、重合体バインダーの濃度を、スリップフィルム組成物から溶剤を除去した後の固形分の合計量に対して、約９０〜９７重量％の範囲内の値としたスリップフィルム組成物を使うのが適している。
【００２９】
また、層状シリケート化合物の濃度（添加量）を、不揮発性原料（乾燥重量）の合計量に対して、約１〜１０重量％の範囲内の値とし、より望ましくは約２〜８重量％の範囲内の値とすることが好ましい。
【００３０】
また、プライマーコーティング組成物に適した層状シリケート化合物の種類は、特に制限されるものではないが、例えば、スメクタイト（smectite）粘土鉱物のようなパイロシリケート（phyllosilicate）化合物（熱分解シリケート化合物）であり、モントモリロナイト（montmorillonite）、特にモントモリロナイトナトリウム（sodium montmorillonite）、モントモリロナイトカルシウム（calcium montmorillonite）、及び／又はモントモリロナイトマグネシウム（magnesium montmorillonite）、ノントロナイト（nontronite）、ビエデルライト（biedellite）、フォルコンスコナイト（volkonskonite）、ヘクトライト（hectorite）、サポナイト（saponite）、サウコナイト（sauconite）、ソボクカイト（sobockite）、ステベンサイト（stevensite）、スビンフォルダイト（svinfordite）、バーミキュライト（vermiculite）等が挙げられる。
その他、適した層状物質（層状シリケート化合物）としては、イライト（illite）や、混合層状イライト（illite）／スメクタイト（smectite）鉱物のような雲母状鉱物がある。
【００３１】
また、層状シリケート化合物は、熱分解シリケート化合物であるパイロシリケート（phyllosilicate）化合物であることが好ましい。
より望ましくは、層状シリケート化合物であって、モントモリロナイト（montmorillonite）、ノントロナイト（nontronite）、ビエデルライト（biedellite）、フォルコンスコナイト（volkonskonite）、ヘクトライト（hectorite）、サポナイト（saponite）、サウコナイト（sauconite）、ソボクカイト（sobockite）、ステベンサイト（stevensite）およびスビンフォルダイト（svinfordite）のようなスメクタイト（smectite）鉱物であることが好ましい。
【００３２】
さらに、モントモリロナイト材料のうち、ほとんどがより好ましい材料であった。
また、市販のモントモリロナイト物質は、サウザーンクレイプロダクツインコーポレイテッドから、クロイサイト（登録商標）という名前で入手可能である。また、クロイサイト（登録商標）Ｎａ＋は、基本的に修正を加えていない、天然のモントモリロナイトである。さらに、クロイサイト（登録商標）１５Ａとクロイサイト（登録商標）２５Ａは、第４級アンモニウム塩で修飾された天然のモントモリロナイトである。
【００３３】
また、本発明の改良されたスリップフィルム組成物は、任意的ではあるが、界面活性剤を含むことが好ましい。
本発明に有効で、適した界面活性剤としては、Ｔ−デット−Ｎ１００７という名前でハルクロスオーガニクスから入手可能であって、エトキシル化（ethoxylated）ノニルフェノール界面活性剤である。
また、界面活性剤を使用する場合には、スリップフィルム組成物の中に、界面活性剤の濃度が乾燥剤の合計量の約０．５〜１．０重量％の範囲内の値となるように使用することが好ましい。
【００３４】
さらに、スリップフィルムの配合において、紫外線に対して露光された潜像を形成するために、この技術分野で一般的に知られている染料、及び／又はスリップフィルムを通過するときの紫外線散乱を減少させる染料を含むことが好ましい。
【００３５】
また、スリップフィルム組成物中のナノクレイ粒子のようなナノ粒子の存在によって、ネガティブアートワークの剥離性、画質、そして厚さの均一性を改良することができる。事実、ナノクレイ粒子が存在すると、調査したスリップフィルム組成物すべてで、ネガティブアートワークの剥離性が向上することが確認された。加えて、リバース深度（reverse depths）は、画像形成速度に対して不利な影響を及ぼすことなしに、一定の露光時間で、より大きな値となることが確認された。
したがって、ドット角度は急速に増加し、その後の場面において狭量なドット角度を与えながら、露光時間の増加と共に安定した。したがって、厚さに関しては、ナノクレイ粒子を含むことにより、スリップフィルムのいたるところで、より均一になったことが確認された。
【００３６】
本発明はまた、下記工程ａ）〜ｄ）を含むことを特徴とするレリーフ画像印刷プレートの製造方法である。
ａ）下記構成を含む感光性印刷要素を準備する工程
（ｉ）支持部材
（ｉｉ）支持部材上に形成された、一層またはそれ以上の光硬化性材料含有層
（ｉｉｉ）一層またはそれ以上の光硬化性材料含有層の上に配置されたスリップフィルム層であって、以下の配合物（ａ）〜（ｂ）または配合物（ａ）〜（ｃ）を含むスリップフィルム層
（ａ）一つまたはそれ以上の重合体バインダー
（ｂ）層状シリケート化合物
（ｃ）任意成分としての、界面活性剤
ｂ）レーザーを用いて、スリップフィルム層の一部分を選択的に除去する工程
ｃ）感光性印刷要素に対して化学線照射して、露光を実施する工程
ｄ）感光性印刷要素を現像し、光硬化性材料の未硬化部分を除去する工程
【００３７】
本発明の他の態様として、紫外線吸収物質がスリップフィルム層に含まれ、その結果、スリップフィルムは、スリップフィルムとインシターマスク（内部マスク）の両方の挙動を示すことが可能となる。
すなわち、紫外線吸収剤と一緒にしたスリップフィルムは、望まれた画像においてレーザーを使って選択的に侵食されることが可能である。
なお、この件についてのほとんどの出願においては、スリップフィルムは赤外線レーザーを使って除去（侵食）される。結果として、スリップフィルムの中にカーボンブラックのような赤外線吸収物質を含んでいることは都合がいい。
これに関連して、参考文献が米国特許番号５９２５５００、５２６２２７５、そして６２３８８３７に出されている。これらの公開内容は明細書にそのまま組み込むことができる。この点から、本発明は、下記工程ａ）〜ｄ）を含むことを特徴とするレリーフ画像印刷プレートの製造方法である。
ａ）下記構成を含む感光性印刷要素を準備する工程
（ｉ）支持部材
（ｉｉ）支持部材上に形成された、一層またはそれ以上の光硬化性材料含有層
（ｉｉｉ）一層またはそれ以上の光硬化性材料含有層の上に配置されたスリップフィルム層であって、以下の配合物（ａ）〜（ｃ´）または配合物（ａ）〜（ｄ）を含むスリップフィルム層
（ａ）一つまたはそれ以上の重合体バインダー
（ｂ）層状シリケート化合物
（ｃ´）紫外線吸収材料
（ｄ）任意成分としての界面活性剤
ｂ）レーザーを用いて、スリップフィルム層の一部分を選択的に除去する工程
ｃ）感光性印刷要素に対して化学線を照射して、露光を実施する工程
ｄ）感光性印刷要素を現像し、光硬化性材料の未硬化部分を除去する工程
【００３８】
また、感光性印刷要素は、溶剤もしくは水で感光性印刷要素を洗浄することによって現像される。別の態様として、感光性印刷要素は、後にレリーフ画像を浮き彫りにするように、硬化しなかった光硬化性材料を加熱して溶かす、もしくは軟化させて取り除くための物質と、加熱した光硬化性材料を接触させることによって現像される。
【００３９】
また、レリーフ画像を作り出すために使われた材料の現像タイプによるが、違う感光性樹脂組成物が使われてもよい。熱現像法が使われる場合には、感光性材料の組成物について、感光性印刷要素を熱し、そして未硬化フォトポリマを取り除く物質と接触させた際に、未硬化フォトポリマを取り除くことができるように、硬化フォトポリマと、未硬化フォトポリマの間に実質的な溶解温度の違いが存在することが必要である。
【００４０】
また、本発明の改良されたスリップフィルム組成物によれば、熱的現像システムにおいて使われる改良された熱プロセス特性を提供することができる。スリップフィルム組成物へ層状シリケート化合物を添加すると、有効な充填剤と一緒に混ぜることで、スリップフィルム層が作られる。ポリマ樹脂によって形成されたフィルムの凝集力は、こうして変化させられる。
また、表面に極小の割れ目を形成する機能、つまり感光性層からスリップフィルムを適当に剥離可能にする機能が高められ、感光性樹脂が適切に熱処理されることが可能になる。逆に言えば、層状シリケート化合物を加えなければ、ポリマ樹脂は、強力すぎて感光性層がスリップフィルムと剥がれなくなってしまうか、それ自身くっついて破れてしまうかのどちらかであるような接着力を伴った、硬化した感光性層の表面上で、熱溶解接着剤のような役割を果たすことになる。
【実施例】
【００４１】
以下、特に限定はされるものではないが、以下のような実施例をもって、本発明をさらに詳細に説明する。
【００４２】
１）サンプル調整：これらの例の中で調査したナノクレイは、サウザーンクレイプロダクツインコーポレイテッドによって提供されたもので、クロイサイト（登録商標）Ｎａ＋２５Ａと１５Ａを疎水性の大きい順番から並べたものである。
【００４３】
まとめた配合表を表１に記載する。すなわち、配合表は、ナノクレイ粒子の存在、組成物の中のナノクレイ粒子の量、そして様々なナノクレイ粒子の親水性／疎水性の検討によって、ナノクレイ粒子の存在が、スリップフィルムの特性に対してどのような影響を及ぼすのかを示すために作られたものである。
【表１】
2008512720.tif 000003
【００４４】
配合表を見てわかるとおり、それぞれＸＰＳ  Ｎ７はナノクレイを含まない例である。また、ＸＰＳ  Ｎ８〜Ｎ１０は、固体（クルーセル（登録商標）Ｌ、ヴェルサミッド（登録商標）１１５、そしてＴデットＮ１００７を含む）中に、約２％のナノクレイを含んでいる。そして、ＸＰＳ  Ｎ１１〜Ｎ１３は、約８％のナノクレイを含んでいる。
【００４５】
また、スリップフィルムの配合は、室温の状態のもと♯５０のワイヤーロッドを使って、ミツビシホスタファン（登録商標）２３０７フィルム上に形成（積層）されて、それを測定したものである。すなわち、そのように形成されたスリップフィルムを、それから数分間、空気循環オーブン（６０℃）の中に挿入する。
そして、スリップフィルムの厚さを１．８〜３．８μｍの範囲で変化させた。スリップフィルムは、数分間、１１５℃のもと、プレス機の中でＢＡＸプレート（ＲＴＦ２００２−００８４）上にラミネート加工されるが、スリップフィルム（ＸＰＳ  Ｎ７〜Ｎ１３）のラミネート加工より前に、ＢＡＸ上のオリジナルスリップフィルム（２％標準）は、プレートから除去される。
【００４６】
２）保護シートの剥離：スリップフィルムの樹脂への移転開始を判断する為に、１インチ幅の細長い切れをそれぞれのプレートから切り取った。一度、保護シートの剥離始動が完了すると、剥離伝播のために必要な保護シートの剥離力は、すべての試料において、５グラム以下であった。
【００４７】
３）画像形成：それぞれ約６５ミル（ｍｉｌ）の厚さを有するプレートに、床面を形成するために、４５秒間の背面露光を行った。正面露光時間は、画質、最大保有時間（ＭＨＴ）、リバース深度、そして露光時間についてのドット角度を特徴付けるために５〜３５分の間で変化させた。
【００４８】
４）リバース深度とドット角度測定：リバースラインとドットの断面は、ニコン製メジャースコープＵＭ−３を使って、上方を向いている断面と共にプレートから切り取られる。そして、リバース深度と、ドット角度は、各露光時間において測定した。
【００４９】
５）スリップフィルムの厚さと粗さ測定：スリップフィルムの厚さと部分的な粗さは、ヴィジョン３２の分析ソフトウェアーと共に装備されたヴェーコＷＹＫＯＮＴ３３００プロファイリングシステムによって測定された。スリップフィルム溶剤の処理性を現す尺度である粗さの均一性を判断するために、スリップフィルムの厚さはそれぞれ９箇所の違う位置で測定した。
【００５０】
６）ネガ型アートワークの剥離：４５秒の裏面露光が利用された。２又は３片の、おおよそ２インチ×２インチのネガ型アートワークはプレートの正面に配置され、それからプレートは真空（９インチＨｇ）下で２０分間撮像される。撮像の後、ネガ型アートワーク片は、ネガ型アートワークの剥離性の挙動を判断するためにプレートから剥がされる。
【００５１】
７）ウォッシュアウト：プレートはウォッシュアウト特性を判断するために、２０分間、回転式ウォッシュアウトユニットの中で洗浄される。
【００５２】
８）乾燥、ポスト露光、連結解除：洗浄の後、プレートは一晩中、３０４０ドライヤー，フレックスライト処理装置によって、６５℃で乾燥させられる。続いてアンダーソンヴィアランド社製であるマルチエクスポージャー／アンチタックユニットの中で、１０分間ポスト露光、連結解除が行われる。
【００５３】
結果および考察：
１）ネガ型アートワークの剥離性：画像形成の後、ナノクレイの充填されたスリップフィルムにおいて、一晩経過したサンプルと２週間たったサンプルどちらとも、ネガ型アートワークの剥離性がすぐに向上する。表２はスリップフィルムの局所粗度を表示している。表面の粗さ（粗度）は、ナノクレイ含有量の上昇に伴って上昇しているように見える。促進されたネガ型アートワークの剥離性は、ナノクレイの充填されたスリップフィルムのより粗い表面からもたらされると考えられる。より粗い表面は潜在的に、画像形成工程の間、スリップフィルムへの密接な接着を妨げる可能性がある。加えて、スリップフィルムに埋め込まれたナノクレイ粒子は、ネガ型アートワークの剥離性に確実に影響すると思われている乾燥した表面を作りだす。ナノクレイ含有量２％と８％のどちらとも、似たようなネガ型アートワークの剥離性の振る舞いを見せている。これは、ナノクレイ含有量２％に関しての改良の効果と８％に関しての改良の効果が横ばいであることを暗に示している。
【００５４】
【表２】
2008512720.tif 000004
【００５５】
２）画質：表３はスリップフィルムの最小保有時間（ＭＨＴ）を説明している。２％ナノクレイ（ＸＰＳ  Ｎ８〜Ｎ１０）のＭＨＴは、それを含んでいないスリップフィルム（ＸＰＳ  Ｎ７）と同じである。これは画像形成速度が、２％ナノクレイの存在によって影響されないことを示唆している。しかしながら、８％のＭＨＴはそれを含んでいないスリップフィルムと比べて若干増加（〜１分）している。
【００５６】
【表３】
2008512720.tif 000005
【００５７】
図１と図２は、ナノクレイの埋め込まれたスリップフィルムの中では、２％と８％両方のリバース深度が大きいことを示している。特に、クロサイト（登録商標）Ｎａ＋（ＸＰＳ  Ｎ８とＮ１１）とクロサイト（登録商標）１５Ａ（ＸＰＳ  Ｎ１０とＮ１３）を含んでいる配合は、検査された露光時間の始めから終わりまで一貫してより大きなリバース深度を持っている。図３と図４は、露光時間増加とともにドット角度が増大していることを明らかにしている。興味深いことに、クロサイト（登録商標）Ｎａ＋とクロサイト（登録商標）１５Ａ両方とも早い段階で、ドット角度が急激に上昇し、続く後半部分で安定している。クロサイト（登録商標）１５Ａは疎水性である一方で、クロサイト（登録商標）Ｎａ＋が親水性であることを考慮すると、画像形成の上で、疎水性質／親水性質の影響はないようである。
【００５８】
但し、発明者は、何が原因で画像形成速度を犠牲にすることなしに、大きなリバース深度を得ることができるのか、未だ究明できていない状況である。
【００５９】
処理性能：スリップフィルム全体の厚さの均一性は、表面塗装工程の安定性の尺度であり得る。表４は、それぞれのスリップフィルムに対して、異なる９箇所について測った厚さの平均と標準偏差を示している。充填剤入りのスリップフィルムには、厚さについて、はるかに小さな変動しか存在しない。これは、充填剤入りのスリップフィルム溶剤により安定した処理性能を与えてくれ得るナノクレイ粒子が存在する結果として、粘性が増加し、弾性が減少したことによるものである。
【００６０】
【表４】
2008512720.tif 000006
【００６１】
すべてのスリップフィルムにおいて、汚れているスリップフィルムや汚れなどのウォッシュアウト問題は観測されていない。
【００６２】
また、ネガ型アートワークの剥離性が、調査したスリップフィルムすべてにおいて高められたのは、主に粗く乾いた表面という要因を背景としたナノクレイ粒子の存在によるものである。
また、リバース深度は、所定の露光時間で、画像形成速度に不利な影響を与えることなく大きくすることができる。
さらにドット角度は早い段階で、急激に増大する傾向があり、続く後半部分でドット角度の増加が小さくなるという結果でわかるとおり、後半部分で安定化する。
すなわち、表面塗装工程の間の処理性能が安定した結果として、スリップフィルム組成物中のナノクレイ粒子の存在が、スリップフィルム全体で、厚さの均一性を生じさせるというような、スリップフィルム組成物の流動学的性質を変化させたといえる。
【図面の簡単な説明】
【００６３】
また、本発明のより完全な理解のために、添付図に関連して、以下のような趣旨の言及をしておく。
【図１】ナノクレイ含有率が２％のスリップフィルム組成物におけるリバース深度と、露光時間との関連性を示した図である。
【図２】ナノクレイ含有率が８％のスリップフィルム組成物におけるリバース深度と、露光時間との関連性を示した図である。
【図３】ナノクレイ含有率が２％のスリップフィルム組成物におけるドット角度（度）と、露光時間との関連性を示した図である。
【図４】ナノクレイ含有率が８％のスリップフィルム組成物におけるドット角度（度）と、露光時間との関連性を示した図である。
【図１】
2008512720.tif 000007
【図２】
2008512720.tif 000008
【図３】
2008512720.tif 000009
【図４】
2008512720.tif 000010
【手続補正書】
【提出日】平成19年3月9日(2007.3.9)
【手続補正１】
【補正対象書類名】特許請求の範囲
【補正対象項目名】全文
【補正方法】変更
【補正の内容】
【特許請求の範囲】
【請求項１】
感光性印刷プレートの製造に使用されるスリップフィルム組成物であって、当該スリップフィルム組成物が、下記配合物（ａ）〜（ｂ）を含むことを特徴とするスリップフィルム組成物。
（ａ）一つまたはそれ以上の重合体バインダー
（ｂ）層状シリケート化合物
【請求項２】
前記スリップフィルム組成物が、下記配合物（ｃ）をさらに含むことを特徴とする請求項１に記載のスリップフィルム組成物。
（ｃ）界面活性剤
【請求項３】
前記一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１に記載のスリップフィルム組成物。
【請求項４】
前記一つまたはそれ以上の重合体バインダーの濃度を、前記スリップフィルム組成物から溶剤を除去した後の固形分の合計量に対して、９０〜９７重量％の範囲内の値とすることを特徴とする請求項１に記載のスリップフィルム組成物。
【請求項５】
前記スリップフィルム組成物が、さらに紫外線吸収剤を含むことを特徴とする請求項１に記載のスリップフィルム組成物。
【請求項６】
前記層状シリケート化合物が、パイロシリケート、マイカ状鉱物、混合層状イライト化合物／スメクタイト鉱物、およびこれらの組み合わせからなる群から選択される少なくとも一つであることを特徴とする請求項１に記載のスリップフィルム組成物。
【請求項７】
前記層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項１に記載のスリップフィルム組成物。
【請求項８】
前記層状シリケート化合物が、天然モントモリロナイト、または有機改良剤を含むモントモリロナイトであることを特徴とする請求項１に記載のスリップフィルム組成物。
【請求項９】
前記層状シリケート化合物の濃度を、前記スリップフィルム組成物の固形分の合計量に対して、１〜１０重量％の範囲内の値とすることを特徴とする請求項１に記載のスリップフィルム組成物。
【請求項１０】
前記界面活性剤を含むとともに、当該界面活性剤が、エトキシル化ノニルフェノール界面活性剤であることを特徴とする請求項２に記載のスリップフィルム組成物。
【請求項１１】
前記界面活性剤を含むとともに、当該界面活性剤の濃度を、前記スリップフィルム組成物の固形分の合計量に対して、０．５〜１．０重量％の範囲内の値とすることを特徴とする請求項２に記載のスリップフィルム組成物。
【請求項１２】
感光性印刷プレートであって、下記構成（ａ）〜（ｃ）を含むことを特徴とする感光性印刷プレート。
（ａ）支持部材
（ｂ）前記支持部材上に形成された、一層またはそれ以上の光硬化性材料含有層
（ｃ）前記一層またはそれ以上の光硬化性材料含有層の上に配置されたスリップフィルム層であって、以下の配合物（ｉ）〜（ｉｉ）を含むスリップフィルム層
（ｉ）一つまたはそれ以上の重合体バインダー
（ｉｉ）層状シリケート化合物
【請求項１３】
前記スリップフィルム層が、下記配合物（ｉｉｉ）をさらに含むことを特徴とする請求項１２に記載のスリップフィルム組成物。
（ｉｉｉ）界面活性剤
【請求項１４】
感光性印刷プレートであって、下記構成（ｄ）を含むことを特徴とする請求項１２に記載の感光性印刷プレート。
（ｄ）除去可能なカバーシート
【請求項１５】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１２に記載の感光性印刷プレート。
【請求項１６】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項１２に記載の感光性印刷プレート。
【請求項１７】
前記スリップフィルム層が、さらに紫外線吸収剤を含むことを特徴とする請求項１２に記載の感光性印刷プレート。
【請求項１８】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項１２に記載の感光性印刷プレート。
【請求項１９】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項１２に記載の感光性印刷プレート。
【請求項２０】
前記スリップフィルム層における層状シリケート化合物が、天然モントモリロナイト、または有機改良剤を含むモントモリロナイトであることを特徴とする請求項１２に記載の感光性印刷プレート。
【請求項２１】
前記スリップフィルム層における層状シリケート化合物の濃度を、前記スリップフィルム組成物の固形分の合計量に対して、１〜１０重量％の範囲内の値とすることを特徴とする請求項１２に記載の感光性印刷プレート。
【請求項２２】
前記スリップフィルム組成物が、界面活性剤を含むとともに、当該界面活性剤が、エトキシル化ノニルフェノール界面活性剤であることを特徴とする請求項１３に記載の感光性印刷プレート。
【請求項２３】
前記スリップフィルム組成物が、界面活性剤を含むとともに、当該界面活性剤の濃度を、前記スリップフィルム組成物の固形分の合計量に対して、０．５〜１．０重量％の範囲内の値とすることを特徴とする請求項１３に記載の感光性印刷プレート。
【請求項２４】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｂ）を含むスリップフィルム層
（ａ）一つまたはそれ以上の重合体バインダー
（ｂ）層状シリケート化合物
ｂ）感光性印刷要素のスリップフィルム層の上に、ネガ型アートワークを配置する工程
ｃ）ネガ型アートワークを介して、感光性印刷要素を露光し、光硬化性材料の一層またはそれ以上の層の部分を露光することにより、架橋反応を生じさせる化学線照射を実施して、硬化させる工程
ｄ）感光性印刷要素を現像し、光硬化性材料の未硬化部分を除去して、レリーフ画像を印刷プレート上に形成する工程
【請求項２５】
前記スリップフィルム層が、下記配合物（ｃ）をさらに含むことを特徴とする請求項２４に記載のレリーフ画像印刷プレートの製造方法。
（ｃ）界面活性剤
【請求項２６】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項２４に記載のレリーフ画像印刷プレートの製造方法。
【請求項２７】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項２４に記載のレリーフ画像印刷プレートの製造方法。
【請求項２８】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項２４に記載のレリーフ画像印刷プレートの製造方法。
【請求項２９】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項２４に記載のレリーフ画像印刷プレートの製造方法。
【請求項３０】
前記スリップフィルム層における層状シリケート化合物が、天然モントモリロナイト、または有機改良剤を含むモントモリロナイトであることを特徴とする請求項２４に記載のレリーフ画像印刷プレートの製造方法。
【請求項３１】
前記スリップフィルム層における層状シリケート化合物の濃度を、前記スリップフィルム組成物の固形分の合計量に対して、１〜１０重量％の範囲内の値とすることを特徴とする請求項２４に記載のレリーフ画像印刷プレートの製造方法。
【請求項３２】
前記スリップフィルム組成物が、界面活性剤を含むとともに、当該界面活性剤が、エトキシル化ノニルフェノール界面活性剤であることを特徴とする請求項２５に記載のレリーフ画像印刷プレートの製造方法。
【請求項３３】
前記スリップフィルム組成物が、界面活性剤を含むとともに、当該界面活性剤の濃度を、前記スリップフィルム組成物の固形分の合計量に対して、０．５〜１．０重量％の範囲内の値とすることを特徴とする請求項２５に記載のレリーフ画像印刷プレートの製造方法。
【請求項３４】
前記感光性印刷要素を溶剤または水によって、洗浄することによって、現像することを特徴とする請求項２４に記載のレリーフ画像印刷プレートの製造方法。
【請求項３５】
前記感光性印刷要素を加熱し、当該加熱された感光性印刷要素を、レリーフ画像を現すために、溶解した、または軟化した未硬化の光硬化性材料を除去するための材料と接触させることによって、現像することを特徴とする請求項２４に記載のレリーフ画像印刷プレートの製造方法。
【請求項３６】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｃ´）を含むスリップフィルム層
（ａ）  一つまたはそれ以上の重合体バインダー
（ｂ）  層状シリケート化合物
（ｃ´）紫外線吸収材料
ｂ）レーザーを用いて、スリップフィルム層の一部分を選択的に除去する工程
ｃ）感光性印刷要素に対して、化学線露光を実施する工程
ｄ）感光性印刷要素を現像し、光硬化性材料の未硬化部分を除去する工程
【請求項３７】
前記スリップフィルム層が、下記配合物（ｃ）をさらに含むことを特徴とする請求項３６に記載のレリーフ画像印刷プレートの製造方法。
（ｃ）界面活性剤
【請求項３８】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項３６に記載のレリーフ画像印刷プレートの製造方法。
【請求項３９】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項３６に記載のレリーフ画像印刷プレートの製造方法。
【請求項４０】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項３６に記載のレリーフ画像印刷プレートの製造方法。
【請求項４１】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項３６に記載のレリーフ画像印刷プレートの製造方法。
【請求項４２】
前記スリップフィルム層における層状シリケート化合物が、天然モントモリロナイト、または有機改良剤を含むモントモリロナイトであることを特徴とする請求項３６に記載のレリーフ画像印刷プレートの製造方法。
【請求項４３】
前記スリップフィルム層における層状シリケート化合物の濃度を、前記スリップフィルム組成物の固形分の合計量に対して、１〜１０重量％の範囲内の値とすることを特徴とする請求項３６に記載のレリーフ画像印刷プレートの製造方法。
【請求項４４】
前記紫外線吸収剤が、カーボンブラックであることを特徴とする請求項３６に記載のレリーフ画像印刷プレートの製造方法。
【手続補正書】
【提出日】平成19年10月31日(2007.10.31)
【手続補正１】
【補正対象書類名】特許請求の範囲
【補正対象項目名】全文
【補正方法】変更
【補正の内容】
【特許請求の範囲】
【請求項１】
感光性印刷プレートであって、下記構成（ａ）〜（ｃ）を含むことを特徴とする感光性印刷プレート。
（ａ）支持部材
（ｂ）前記支持部材上に形成された、一層またはそれ以上の光硬化性材料含有層
（ｃ）前記一層またはそれ以上の光硬化性材料含有層の上に配置されたスリップフィルム層であって、以下の配合物（ｉ）〜（ｉｉ）を含むスリップフィルム層
（ｉ）一つまたはそれ以上の重合体バインダー
（ｉｉ）層状シリケート化合物
【請求項２】
前記スリップフィルム層が、下記配合物（ｉｉｉ）をさらに含むことを特徴とする請求項１に記載の感光性印刷プレート。
（ｉｉｉ）界面活性剤
【請求項３】
感光性印刷プレートであって、下記構成（ｄ）を含むことを特徴とする請求項１に記載の感光性印刷プレート。
（ｄ）除去可能なカバーシート
【請求項４】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１に記載の感光性印刷プレート。
【請求項５】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項１に記載の感光性印刷プレート。
【請求項６】
前記スリップフィルム層が、さらに紫外線吸収剤を含むことを特徴とする請求項１に記載の感光性印刷プレート。
【請求項７】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項１に記載の感光性印刷プレート。
【請求項８】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項１に記載の感光性印刷プレート。
【請求項９】
前記スリップフィルム層における層状シリケート化合物が、天然モントモリロナイト、または有機改良剤を含むモントモリロナイトであることを特徴とする請求項１に記載の感光性印刷プレート。
【請求項１０】
前記スリップフィルム層における層状シリケート化合物の濃度を、前記スリップフィルム組成物の固形分の合計量に対して、１〜１０重量％の範囲内の値とすることを特徴とする請求項１に記載の感光性印刷プレート。
【請求項１１】
前記スリップフィルム組成物が、界面活性剤を含むとともに、当該界面活性剤が、エトキシル化ノニルフェノール界面活性剤であることを特徴とする請求項１に記載の感光性印刷プレート。
【請求項１２】
前記スリップフィルム組成物が、界面活性剤を含むとともに、当該界面活性剤の濃度を、前記スリップフィルム組成物の固形分の合計量に対して、０．５〜１．０重量％の範囲内の値とすることを特徴とする請求項１に記載の感光性印刷プレート。
【請求項１３】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｂ）を含むスリップフィルム層
（ａ）一つまたはそれ以上の重合体バインダー
（ｂ）層状シリケート化合物
ｂ）感光性印刷要素のスリップフィルム層の上に、ネガ型アートワークを配置する工程
ｃ）ネガ型アートワークを介して、感光性印刷要素を露光し、光硬化性材料の一層またはそれ以上の層の部分を露光することにより、架橋反応を生じさせる化学線照射を実施して、硬化させる工程
ｄ）感光性印刷要素を現像し、光硬化性材料の未硬化部分を除去して、レリーフ画像を印刷プレート上に形成する工程
【請求項１４】
前記スリップフィルム層が、下記配合物（ｃ）をさらに含むことを特徴とする請求項１３に記載のレリーフ画像印刷プレートの製造方法。
（ｃ）界面活性剤
【請求項１５】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項１３に記載のレリーフ画像印刷プレートの製造方法。
【請求項１６】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項１３に記載のレリーフ画像印刷プレートの製造方法。
【請求項１７】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項１３に記載のレリーフ画像印刷プレートの製造方法。
【請求項１８】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項１３に記載のレリーフ画像印刷プレートの製造方法。
【請求項１９】
前記スリップフィルム層における層状シリケート化合物が、天然モントモリロナイト、または有機改良剤を含むモントモリロナイトであることを特徴とする請求項１３に記載のレリーフ画像印刷プレートの製造方法。
【請求項２０】
前記スリップフィルム層における層状シリケート化合物の濃度を、前記スリップフィルム組成物の固形分の合計量に対して、１〜１０重量％の範囲内の値とすることを特徴とする請求項１３に記載のレリーフ画像印刷プレートの製造方法。
【請求項２１】
前記スリップフィルム組成物が、前記界面活性剤を含むとともに、当該界面活性剤が、エトキシル化ノニルフェノール界面活性剤であることを特徴とする請求項１４に記載のレリーフ画像印刷プレートの製造方法。
【請求項２２】
前記スリップフィルム組成物が、前記界面活性剤を含むとともに、当該界面活性剤の濃度を、前記スリップフィルム組成物の固形分の合計量に対して、０．５〜１．０重量％の範囲内の値とすることを特徴とする請求項１４に記載のレリーフ画像印刷プレートの製造方法。
【請求項２３】
前記感光性印刷要素を溶剤または水によって、洗浄することにより、現像することを特徴とする請求項１３に記載のレリーフ画像印刷プレートの製造方法。
【請求項２４】
前記感光性印刷要素を加熱し、当該加熱された感光性印刷要素を、レリーフ画像を現すために、溶解した、または軟化した未硬化の光硬化性材料を除去するための材料と接触させることによって、現像することを特徴とする請求項１３に記載のレリーフ画像印刷プレートの製造方法。
【請求項２５】
下記工程ａ）〜ｄ）を含むことを特徴とするレリーフ画像印刷プレートの製造方法。
ａ）下記構成を含む感光性印刷要素を準備する工程
（ｉ）支持部材
（ｉｉ）前記支持部材上に形成された、一層またはそれ以上の光硬化性材料含有層
（ｉｉｉ）前記一層またはそれ以上の光硬化性材料含有層の上に配置されたスリップフィルム層であって、以下の配合物（ａ）〜（ｃ´）を含むスリップフィルム層
（ａ）  一つまたはそれ以上の重合体バインダー
（ｂ）  層状シリケート化合物
（ｃ´）紫外線吸収材料
ｂ）レーザーを用いて、スリップフィルム層の一部分を選択的に除去する工程
ｃ）感光性印刷要素に対して、化学線露光を実施する工程
ｄ）感光性印刷要素を現像し、光硬化性材料の未硬化部分を除去する工程
【請求項２６】
前記スリップフィルム層が、下記配合物（ｃ）をさらに含むことを特徴とする請求項２５に記載のレリーフ画像印刷プレートの製造方法。
（ｃ）界面活性剤
【請求項２７】
前記スリップフィルム層における一つまたはそれ以上の重合体バインダーが、ポリアセタール、ポリアクリル、ポリアミド、ポリイミド、ポリブチレン、ポリカーボネート、ポリエステル、ポリエチレン、セルロース系ポリマ、ポリフェニレンエーテル、ポリエチレンオキサイド、およびこれらの組み合わせからなる群から選択される少なくとも一つであることを特徴とする請求項２５に記載のレリーフ画像印刷プレートの製造方法。
【請求項２８】
前記スリップフィルム層における一つまたはそれ以上の重合体バインダーの濃度を、前記スリップフィルム組成物から溶剤を除去した後の固形分の合計量に対して、９０〜９７重量％の範囲内の値とすることを特徴とする請求項２５に記載のレリーフ画像印刷プレートの製造方法。
【請求項２９】
前記スリップフィルム層における層状シリケート化合物が、パイロシリケート、マイカ状鉱物、混合層状イライト化合物／スメクタイト鉱物、およびこれらの組み合わせからなる群から選択される少なくとも一つであることを特徴とする請求項２５に記載のレリーフ画像印刷プレートの製造方法。
【請求項３０】
前記スリップフィルム層における層状シリケート化合物が、パイロシリケートであって、モントモリロナイト、ベントナイト、ノントロナイト、ビエデルライト、フォルコンスコナイト、ヘクトライト、サポナイト、サウコナイト、ソボクカイト、ステベンサイト、スビンフォルダイト、バーミキュライト、およびこれらの組み合わせからなる群から選択される少なくとも一つであることを特徴とする請求項２５に記載のレリーフ画像印刷プレートの製造方法。
【請求項３１】
前記スリップフィルム層における層状シリケート化合物が、天然モントモリロナイト、または有機改良剤を含むモントモリロナイトであることを特徴とする請求項２５に記載のレリーフ画像印刷プレートの製造方法。
【請求項３２】
前記スリップフィルム層における層状シリケート化合物の濃度を、前記スリップフィルム組成物の固形分の合計量に対して、１〜１０重量％の範囲内の値とすることを特徴とする請求項２５に記載のレリーフ画像印刷プレートの製造方法。
【請求項３３】
前記紫外線吸収剤が、カーボンブラックであることを特徴とする請求項２５に記載のレリーフ画像印刷プレートの製造方法。
【手続補正３】
【補正対象書類名】明細書
【補正対象項目名】０００１
【補正方法】変更
【補正の内容】
【０００１】
本発明は、ナノクレイとして層状シリケート化合物を含むスリップフィルム組成物を用いた感光性印刷プレート、およびレリーフ画像印刷プレートの製造方法に関し、特に、フレキソグラフ印刷要素であるスリップフィルム層の剥離特性及び／又は熱プロセス特性が改良されたスリップフィルム組成物を用いた感光性印刷プレート、およびレリーフ画像印刷プレートの製造方法に関する。
【手続補正４】
【補正対象書類名】明細書
【補正対象項目名】００２４
【補正方法】変更
【補正の内容】
【００２４】
本発明は、感光性印刷プレートを製造するためのスリップフィルム組成物を用いた感光性印刷プレートであって、当該スリップフィルム組成物が、下記配合物（ａ）〜（ｂ）又は配合物（ａ）〜（ｃ）を含むことを特徴とする。
（ａ）一つまたはそれ以上の重合体バインダー
（ｂ）層状シリケート化合物
（ｃ）任意成分としての、界面活性剤
より具体的には、下記構成（ａ）〜（ｃ）を含むことを特徴とする感光性印刷プレートである。
（ａ）支持部材
（ｂ）前記支持部材上に形成された、一層またはそれ以上の光硬化性材料含有層
（ｃ）前記一層またはそれ以上の光硬化性材料含有層の上に配置されたスリップフィルム層であって、以下の配合物（ｉ）〜（ｉｉ）を含むスリップフィルム層
（ｉ）一つまたはそれ以上の重合体バインダー
（ｉｉ）層状シリケート化合物
【手続補正５】
【補正対象書類名】明細書
【補正対象項目名】００２６
【補正方法】変更
【補正の内容】
【００２６】
すなわち、本発明の感光性印刷プレート、およびレリーフ画像印刷プレートの製造方法に用いられる改良されたスリップフィルム組成物（以下、単に、本発明のスリップフィルム組成物と称する場合がある。）は、典型的に下記配合物１）〜２）から構成され、より好ましくは、下記配合物１）〜３）から構成される。
１）一つまたはそれ以上の重合体バインダー
２）層状シリケート化合物
３）任意成分としての、界面活性剤
【国際調査報告】
2008512720.tif 000011
2008512720.tif 000012